"a≧0.95の臨界充填パラメーターを有する少なくとも1つの非イオン性界面活性剤を含む第1の洗剤成分、b無機系ナノ粒子、およびc≦0.85の臨界充填パラメーターを有する第2の界面活性剤を含むクリーニング組成物。第1の洗剤成分が、8~18個の炭素原子を有する直鎖または分岐の疎水性のものから調製される、アルコキシレート、プロポキシレート、ブトキシレート、およびエトキシレートとプロポキシレートとブトキシレートとの混合物の群から選択される、請求項1に記載の組成物。第1の洗剤成分が、以下の式R1O-AOn1式中、R1は、8~18個の炭素原子を含有する、直鎖または分岐の飽和または不飽和ヒドロカルビル基であり、AOはアルキレンオキシ基であり、nは1~25の整数であるを有するアルコキシレート界面活性剤である、請求項2に記載の組成物。AOnがPOaEObPOcであり、POはプロピレンオキシ単位であり、EOはエチレンオキシ単位であり、abc=nであり、a=0~5、b=1~20、c=0~5である、請求項3に記載の組成物。第1の洗剤成分が、C8~C10アルコールと4、5または6モルのEO、C10アルコールと4、5または6モルのEO、C9~C11アルコールと4、5または6モルのEO、C11アルコールと3、4、5、6、7または8モルのEO、トリデシルアルコールと4、5、6、7または8モルのEO、および2-エチルヘキサノールと3、4または5モルのEO、2-エチルヘキサノールと2モルのPOと4、5または6モルのEO、2-プロピルヘプタノールと3、4、5または6モルのEO、および2-プロピルヘプタノールと1モルのPOと4モルのEO、2-ブチルオクタノールと5、6または7モルのEO、ならびにこれらの組合せまたは混合物から選択される、請求項2に記載の組成物。無機系ナノ粒子が、場合によりアミン、アルミニウム、ホウ素またはそれらの混合物により修飾されている、コロイダルシリカ粒子である、請求項1に記載の組成物。ゾル中のシリカ含量が、約20~約80wtであり、シリカゾルのpHが、約1~約13であり、シリカゾルが、約20~約100のS値を有する、請求項6に記載の組成物。無機ナノ粒子が、コロイダルシリカ粒子の少なくとも約40wtがシラン処理されたシラン処理コロイダルシリカ粒子である、請求項1に記載の組成物。第2の界面活性剤が、非イオン性、陽イオン性、両性、両性イオン性もしくは陰イオン性の界面活性剤、またはこれらの2種以上の混合物から選択され、前記界面活性剤または界面活性剤の組合せがCPP≦0.85を有する、請求項1に記載の組成物。第2の界面活性剤が、I.以下の式R2OGp式中、R2は、6~12個の炭素原子を含有する、直鎖または分岐の飽和または不飽和ヒドロカルビル基であり、Gは単糖残基であり、一実施形態ではグルコシドであり、pは1~5の実数であるを有するアルキルポリグルコシド、II.以下の構造R-NR1R2-O-Rは、10~18個の炭素を含有し、場合によりアミドまたはエステル結合を含有しているアルキル基であり、R1およびR1は同一であるまたは異なることができ、メチル、エチル、ヒドロキシルエチル、2-ヒドロキシプロピルからなる群から選択されるのアミンオキシド、III.以下の式式中、R=C6~C22ヒドロカルビルであり、R1およびR2は独立してC1~C4アルキルであり、nは少なくとも12であり、X-は陰イオン、例えばハロゲン化物またはメチルスルフェートであるの陽イオン性界面活性剤、IV.以下の式式中、R=C6~C22ヒドロカルビルであり、R1は独立してC1~C4アルキルであり、nは12~17の整数であり、X-は陰イオンであるの界面活性剤、V.以下の式式中、R=C6~C22ヒドロカルビル6~22個の炭素原子を有するであり、nは1~4の整数であるの両性の第2の界面活性剤、VI.0~2のPOおよび6~10のEOを伴うC10~14アルコールを含む非イオン性界面活性剤、ならびにそれらの組合せおよび混合物から選択される、請求項9に記載の組成物。第2の界面活性剤が、I.以下の式R2OGp式中、R2は、6~12個の炭素原子を含有する、直鎖または分岐の飽和または不飽和ヒドロカルビル基であり、Gは単糖残基であり、一実施形態ではグルコシドであり、pは1~5の実数であるを有するアルキルポリグルコシドを含み、組成物が、0~2のPOおよび6~10のEOを伴うC10~14アルコールをさらに含む、請求項10に記載の組成物。有効量の請求項1に記載の組成物を含む即時使用可能なクリーニング配合物であって、第1の非イオン性界面活性剤の濃度が、全組成物の重量に基づいて約0.05~1.5wtであり、第2の界面活性剤の濃度が、全組成物の重量に基づいて約0.05~1.5wtであり、第1の非イオン性界面活性剤と第2の界面活性剤との重量比が約70:30~約30:70の範囲にある、配合物。即時使用可能な組成物中の無機系ナノ粒子の濃度が、約0.5wt~3wtの範囲にある、請求項11に記載の配合物。a以下の式R1O-AOn1式中、R1は、8~12個の炭素原子を含有する、直鎖または分岐の飽和または不飽和アルキル基であり、AOはアルキレンオキシ基であり、一実施形態では、エチレンオキシ基、プロピレンオキシ基もしくはブチレンオキシ基であるか、またはこれらの2種以上が任意の順序で混在しており、nは2~10の実数であるを有し、≧0.95の臨界充填パラメーターを有する少なくとも1つの非イオン性アルコールアルコキシレート界面活性剤を含む第1の洗剤成分、b約5~約40nmの粒度を有する、場合によりシラン処理された、コロイダルシリカ粒子を含む無機系ナノ粒子、およびc以下の式R2OGp式中、R2は、6~10個の炭素原子を含有する、直鎖または分岐の飽和または不飽和アルキル基であり、Gはグルコシドであり、pは1~3の実数であるを有するアルキルポリグルコシドである、≦0.85の臨界充填パラメーターを有する第2の界面活性剤、を含む硬表面クリーニング組成物。0~2のPOおよび6~10のEOを伴うC10~14アルコールを含む2つ目の第2の界面活性剤を追加的に含む、請求項14に記載の硬表面クリーニング組成物。第1の非イオン性界面活性剤と、存在する第2の界面活性剤の総量との重量比が、約70:30~約30:70の範囲にある、請求項15に記載の硬表面クリーニング組成物。本発明の目的は、従来技術の欠点を少なくとも部分的に克服し、硬表面のクリーニングに使用した場合、良好な脱油性能および低ストリーキング挙動を示す、界面活性剤組成物を提供することである。本発明者らは、驚くべきことに、添付した特許請求の範囲による水性組成物によって、この目的が満たされることを見出した。本発明は、3つの必須成分を含む水性組成物に関する。第1の成分は、第1の洗剤、すなわち≧0.95の臨界充填パラメーターを有する非イオン性界面活性剤である。第2の成分は、その表面を修飾して安定性を改善した無機粒子である。第3の成分は、≦0.85の臨界充填パラメーターを有する第2の界面活性剤である。第2の態様では、本発明は、前述の組成物を利用する、硬表面のクリーニング方法に関する。本発明は、3つの成分を含む水性組成物に関する。第1の成分は、第1の洗剤、すなわち≧0.95の臨界充填パラメーターCPPを有する非イオン性界面活性剤である。第2の成分は、その表面を修飾して安定性を改善した無機粒子である。第3の必須成分は、≦0.85のCPPを有する第2の界面活性剤である。この第2の界面活性剤は、クリーニング性能、ストリーキング性能を総合的に改善するように機能して、総合的な配合物安定性を実現することができる。本発明の組成物は、表面上にストリークを残さない優れたクリーニング組成物として配合することができる。理論に拘束されることを望むものではないが、乾燥した本組成物は、典型的な硬表面クリーナーで処理した図2で観察されるような、目視可能なふくらみ、凹凸または欠陥をもたらさないと考えられる。図3に、本発明の組成物で処理した表面の写真を示す。図3の写真で観察される欠陥は、表面自体に起因するものであり、配合したクリーニング溶液に起因するものではない。図4は、図3と同じ領域であるが、より高い倍率で示している。図4低ストリークと図2典型的な硬表面クリーナーとを比較することにより、本発明の利点が明らかに分かる。図2および図4は、同様の倍率で示しているが、図2の方がやや低い。低ストリーククリーニング配合物で処理した表面には、より大きなふくらみがないのは、これらの2つの画像の比較で明白である。第1の洗剤である非イオン性界面活性剤第1の洗剤である非イオン性界面活性剤は、疎水性アルコールから調製される、アルコキシレート、プロポキシレート、ブトキシレート、およびエトキシレートとプロポキシレートとブトキシレートとの混合物の群から選択される。疎水性アルコールは、直鎖または分岐であり、8~18個の間の炭素原子を有することができる。疎水性アルコールは不飽和部位を含有していてもよく、天然、無機および合成供給源由来のものとすることができる。本出願で使用が意図される第1の洗剤である非イオン性界面活性剤は、≧0.95の臨界充填パラメーターCPPを有するものである。アルコールアルコキシレート非イオン性界面活性剤は、好ましくは以下の式R1O-AOn1式中、R1は、8~18個、別の実施形態では8~14個、さらに別の実施形態では8~12個、さらにまた別の実施形態では9~12個の炭素原子を含有する、直鎖または分岐の飽和または不飽和ヒドロカルビル基であり、一実施形態ではアルキル基であるを有するアルコキシレート界面活性剤である。AOはアルキレンオキシ基であり、一実施形態ではエチレンオキシ基、プロピレンオキシ基、もしくはブチレンオキシ基であるか、またはこれらの2種以上が任意の順序で混在しており、nは1~25、別の実施形態では1~20、さらに別の実施形態では2~12、さらにまた別の実施形態では2~10の実数である。したがって、アルコキシレート界面活性剤は、1~20個のエチレンオキシ単位に加えて、最大5個のプロピレンオキシ単位も含有することができる。プロピレンオキシ単位が存在する場合、その数はアルコール1モルあたり0.1モルのPOと少なくてもよい。エチレンオキシ単位およびプロピレンオキシ単位は、ランダムにまたはブロックで付加することができる。ブロックは、アルコールに任意の順序で付加することができる。アルコキシレートはまた、その端部に1~4個の炭素原子を有するアルキル基を含有していてもよい。一実施形態では、アルコキシレートは、2~8個のエチレンオキシ単位および0~2個のプロピレンオキシ単位を含有している。本発明で使用が意図される直鎖の非イオン性界面活性剤には、以下に限定されないが、C9~C11アルコールと4、5または6モルのEO、C8~10アルコールと4、5または6モルのEO、C11アルコールと3、4、5、6、7または8モルのEO、およびトリデシルアルコールと4、5、6、7または8モルのEOが含まれる。本発明で使用が意図される分岐の非イオン性界面活性剤には、以下に限定されないが、2-エチルヘキサノールと3、4または5モルのEO、2-エチルヘキサノールと2モルのPOと4、5または6モルのEO、2-プロピルヘプタノールと3、4、5または6モルのEO、および2-プロピルヘプタノールと1モルのPOと4モルのEOが含まれる。別の例は、2-ブチルオクタノールと5、6または7モルのEOである。エトキシ化および/またはプロポキシ化などのアルコキシ化度について論じる場合はいずれも、言及されるその数はモル平均数である。一実施形態では、ビルダーおよび任意選択の構成要素を含有する最終配合物は、透明である。無機系ナノ粒子本明細書で使用する場合、無機系ナノ粒子という用語は、約500nmを超えるサイズの寸法がなく、かつ場合により表面修飾無機材料から形成され、その任意選択の表面修飾が有機材料を含む可能性がある粒子のことを指す。本発明の使用に適した無機系ナノ粒子は、好ましくは、本発明の組成物中で安定な分散液を形成することができるものである。安定なという用語は、特に安定な分散液という文脈においては、室温すなわち約15~約35°Cの温度における通常の保管で、好ましくは少なくとも約2ヶ月、より好ましくは少なくとも約4ヶ月、最も好ましくは少なくとも約5ヶ月の期間内、実質的にゲル化しないまたは沈降しない、安定な化合物、混合物あるいは分散液を意味する。一実施形態では、無機系ナノ粒子はコロイダルシリカ粒子である。コロイダルシリカ粒子は、本明細書ではシリカゾルとも呼ばれるが、例えば、沈降シリカ、ミクロシリカシリカフューム、焼成シリカフュームドシリカまたは十分な純度を有するシリカゲル、およびそれらの混合物を由来とすることができる。本発明によるコロイダルシリカ粒子およびシリカゾルは修飾されていてもよく、かつアミン、アルミニウムおよび/またはホウ素など、粒子中および/または連続相中に存在することができる、他の元素を含有することができる。ホウ素修飾シリカゾルは、例えば米国特許第2,630,410号に記載されている。アルミニウム修飾シリカ粒子は、適切には、約0.05~約3wt、別の実施形態では約0.1~約2wtのAl2O3含量を有する。アルミニウム修飾シリカゾルを調製する手順は、例えばIlerKRalphによるTheChemistryofSilica407409JohnWileySonsおよびUS5368833にさらに記載されている。コロイダルシリカ粒子は、適切には、約2~約150nm、別の実施形態では約3~約50nm、さらに別の実施形態では約5~約40nmの範囲の平均粒径を有する。適切には、コロイダルシリカ粒子は、約20~約1500m2/g、別の実施形態では約50~約900m2/g、さらに別の実施形態では約70~約600m2/gの比表面積を有する。コロイダルシリカ粒子は、粒度分布が狭いこと、すなわち粒度の相対標準偏差が低いことが好ましい。粒度分布の相対標準偏差とは、粒度分布の標準偏差と平均粒度数基準の比である。粒度分布の相対標準偏差は、好ましくは数基準で約60より小さく、より好ましくは数基準で約30より小さく、最も好ましくは数基準で約15より小さい。コロイダルシリカ粒子は、水性シリカゾルを形成するよう、適切にはK、Na、Li、NH4、有機陽イオン、一級、二級、三級および四級アミン、またはそれらの混合物などの安定化陽イオンの存在下、水性溶媒中で分散させるのが適切である。しかし、有機溶媒、例えば低級アルコール、アセトンまたはこれらの混合物を含む分散液も、総溶媒体積の、約1~約20体積パーセント、別の実施形態では約1~約10体積パーセント、さらに別の実施形態では約1~約5体積パーセントの量で適切に使用することができる。しかし、負の電荷を帯びているコロイダルシリカ粒子がそうであるように、さらなる溶媒が何もない水性シリカゾルを使用するのが有利である。ゾル中のシリカ含量は、約20~約80wt、別の実施形態では約25~約70wt、さらに別の実施形態では約30~約60wtであるのが適切である。シリカ含量が高いほど、得られるシラン処理されたコロイダルシリカ分散液の濃度は高い。このシリカゾルのpHは、約1~約13、別の実施形態では約6~約12、さらに別の実施形態では約7.5~約11が適切である。しかし、アルミニウム修飾シリカゾルの場合、pHは約1~約12、別の実施形態では約3.5~約11が適切である。本発明の一実施形態について、このシリカゾルは、約20~約100、別の実施形態では約30~約90、さらに別の実施形態では約60~約90のS値を有するのが適切である。これらの範囲内のS値を有する分散液により、得られる分散液の安定性を改善できることが見出された。S値により、コロイダルシリカ粒子の凝集の度合い、すなわち凝集度またはミクロゲル形成度が特徴付けられる。S値は、IlerRKおよびDaltonRLによるJPhysChem60955957中で与えられた公式に従って、測定および計算した。S値は、コロイダルシリカ粒子のシリカ含量、粘性および密度に依存する。高いS値は、ミクロゲル含量が低いことを示している。S値は、例えばシリカゾルの分散相中に存在しているSiO2の量を重量パーセントで表したものである。ミクロゲル度は、例えば米国特許第5368833号にさらに記載されている通り、製造工程中に制御することができる。一実施形態では、少なくとも一部の無機ナノ粒子は、シラン処理されたコロイダルシリカ粒子である。このような実施形態では、本組成物は、シリカ粒子のサイズ、シランとシリカの重量比、シラン化合物の種類、反応条件などに応じて、シラン処理されたコロイダルシリカ粒子の他に、少なくともある程度、非シリカ処理コロイダルシリカ粒子も含むことができる。適切には、コロイダルシリカ粒子の少なくとも約40wt、別の実施形態では少なくとも約65wt、さらに別の実施形態では少なくとも約90wt、さらに別の実施形態では少なくとも約99wtがシラン処理シラン修飾されている。本組成物は、シリカ粒子の表面に結合しているかまたは連結しているシラン基またはシラン誘導体の形態のシランの他に、少なくともある程度、自由に分散している非結合シラン化合物も含むことができる。適切には、シラン化合物の少なくとも約40wt、別の実施形態では少なくとも約60wt、さらに別の実施形態では少なくとも約75wt、さらにまた別の実施形態では少なくとも約90wt、別の実施形態では少なくとも約95wtが、シリカ粒子の表面に結合しているか、または連結している。適切には、コロイダルシリカ粒子のシラノール表面基の、数基準で少なくとも約1がシラン化合物のシラン基に結合または連結することができ、別の実施形態では少なくとも約5、第2の実施形態では少なくとも約10、第3の実施形態では少なくとも約30、第4の実施形態では少なくとも約50がシラン基に結合または連結する。本組成物中の全シラン含量と全シリカ含量の重量比は、約0.01~約1.5であり、第2の実施形態では約0.05~約1であり、第3の実施形態では約0.1~約0.5である。シリカの全含量は、シラン処理された修飾シリカ粒子中、および、やはり存在することができる非修飾シリカ粒子中におけるシリカを含む。シランの全含量は、自由に分散しているすべてのシラン、および連結しているかまたは結合しているすべてのシラン基または誘導体に基づいている。BindzilCC30およびCC301として入手可能なシリカ処理したコロイダルシリカ粒子が、EkaChemicalsスウェーデンから入手可能である。コロイダルシリカ粒子のシラン処理は、参照により本明細書に組み込まれている、WO2005/097961A1に詳細に記載されている。一実施形態によれば、シラン処理されたコロイダルシリカ粒子はシリコーン被覆を有していない。コロイダルシリカ粒子のシラン処理のための適切なシラン化合物には、トリス-トリメトキシシラン、オクチルトリエトキシシラン、メチルトリエトキシシラン、メチルトリメトキシシラン、イソシアネートシラントリス-[3-トリメトキシシリルプロピル]イソシアヌレートなど、ガンマ-メルカプトプロピルトリメトキシシラン、ビス-3-[トリエトキシシリル]プロピルポリスルフィド、ベータ-3,4-エポキシシクロヘキシル-エチルトリメトキシシラン、エポキシ基エポキシシラン、グリシドキシ基および/またはグリシドキシプロピル基を含有しているシランガンマ-グリシドキシプロピルトリメトキシシラン、ガンマ-グリシドキシプロピルメチルジエトキシシラン、3-グリシドキシプロピルトリメトキシシラン、3-グリシドキシプロピルヘキシルトリメトキシシランなど、ベータ-3,4-エポキシシクロヘキシル-エチルトリエトキシシラン、ビニル基を含有しているシランビニルトリエトキシシラン、ビニルトリメトキシシラン、ビニルトリス-2-メトキシエトキシシラン、ビニルメチルジメトキシシラン、ビニルトリイソプロポキシシランなど、ガンマ-メタクリルオキシプロピルトリメトキシシラン、ガンマ-メタクリルオキシプロピルトリイソプロポキシシラン、ガンマ-メタクリルオキシプロピルトリエトキシシラン、オクチルトリメチルオキシシラン、エチルトリメトキシシラン、プロピルトリエトキシシラン、フェニルトリメトキシシラン、3-メルカプトプロピルトリエトキシシラン、シクロヘキシルトリメトキシシラン、シクロヘキシルトリエトキシシラン、ジメチルジメトキシシラン、3-クロロプロピルトリエトキシシラン、3-メタクリオキシプロピルメトキシシラン、i-ブチルトリエトキシシラン、トリメチルエトキシシラン、フェニルジメチルエトキシシラン、ヘキサメチルジシロキサン、塩化トリメチルシリル、ビニルトリエトキシシラン、ヘキサメチルジシリザン、ならびにそれらの混合物が含まれる。米国特許第4,927,749号は、本発明で使用することができるさらなる適切なシランを開示している。一実施形態では、シランは、グリシドキシ基またはグリシドキシプロピル基を含有しているエポキシシランおよびシラン化合物、とりわけ、ガンマ-グリシドキシプロピルトリメトキシシランおよび/またはガンマグリシドキシプロピルメチルジエトキシシランである。本発明に有利に利用されるシリカナノ粒子は、Bindzil登録商標CC30およびBindzil登録商標CC301という商品名で販売されている。クリーニング配合物中のシリカの影響を簡単に調査した。ストリークの低減に、溶液の安定性が重要であると考えられる。ストリーキングを低くするには、ゾルがストリークの形成に実際に寄与するのを防止するため、配合物中においてシリカゾルを中程度から高度に安定させることが要求される。理論に拘束されることを望むものではないが、耐塩レベルが、最終配合物中のストリーク強度を低下させると考えられる。Bindzil登録商標CC30およびBindzil登録商標CC301は、高pHにおいて耐塩性が最良である。最も有用なクリーナーは、アルカリ性のpH条件下で配合されるので、pH=10.5±0.5において、様々な市販のシリカゾルを耐塩性について試験した。10NaOH溶液を使用して、シリカゾルを2含有している溶液をpH=10.5に調節した。CaCl2の30溶液を加えた。これらの条件下で試験したシリカゾルのうち、2つしか安定な配合物にならなかった。これらは、Bindzil登録商標CC30およびBindzil登録商標CC301である。他のシリカゾルは、比較的少量の塩化カルシウム溶液で不安定化した。対照的に、本発明で有利に利用されるシリカゾルは、30までのすべての塩レベルで安定であった。第2の界面活性剤第2の界面活性剤は、非イオン性、陽イオン性、両性、両性イオン性もしくは陰イオン性の界面活性剤またはこれらの2種以上の混合物、好ましくは非イオン性、陽イオン性または両性の界面活性剤とすることができる。第2の界面活性剤の選択に重大な側面はCPPである。CPP≦0.85を有する界面活性剤および界面活性剤の組合せが好ましい。一実施形態では、第2の界面活性剤は、以下の式R2OGp式中、R2は、直鎖または分岐の飽和または不飽和ヒドロカルビル基であり、一実施形態では6~12個の炭素原子を含有しており、第2の実施形態では6~10個の炭素原子を含有しており、第3の実施形態では6個の炭素原子を含有しているアルキル基であり、Gは、単糖残基であり、一実施形態ではグルコシドであり、pは、1~5、第2の実施形態では1~3、第3の実施形態では1~2、第4の実施形態では1.5の実数であるを有するアルキルポリグルコシドである。有利に使用される非イオン性界面活性剤は、AkzoNobelSurfaceChemistryChicago、Illinoisによって、AG登録商標6206という商品名で販売されている。第2の界面活性剤は、以下の構造R-NR1R2-O-のアミンオキシドとすることもでき、Rは、10~18個の炭素を含有するアルキル基であり、また場合によりR-L-R式中、Lはアミドまたはエステル結合であるとすることができる。R1およびR1は同一であるまたは異なることができ、メチル、エチル、ヒドロキシルエチル、2-ヒドロキシプロピルからなる群から選択される。一実施形態では、第2の界面活性剤は、R=C12~C14であり、R1およびR2が同じでありメチルである、アミンオキシドである。別の実施形態では、R=C12~C14、ならびにR1およびR2が同じでありヒドロキシルエチルである。有利に使用されるアミンオキシドは、AkzoNobelSurfaceChemistryChicago、Illinoisによって、Aromox登録商標C/12という商品名で販売されている。第2の界面活性剤は、陽イオン性界面活性剤とすることもできる。陽イオン性界面活性剤の一部類は、以下の式式中、R=C6~C22ヒドロカルビルであり、第2の実施形態ではC6~C22アルキルまたはアルケニルであり、第3の実施形態ではC8~C20アルキルまたはアルケニルであり、第4の実施形態ではC10~C14アルキルまたはアルケニルであり、R1およびR2は独立してC1~C4アルキルであり、一実施形態ではメチルまたはエチルであり、第2の実施形態ではR1およびR2の両方がメチルであり、nは少なくとも12であり、最大で25であり、別の実施形態では最大で20であり、別の実施形態では最大で17であり、X-は陰イオン、例えばハロゲン化物またはメチルスルフェートであるのものである。追加の第2の界面活性剤は、以下の式式中、R=C6~C22ヒドロカルビルであり、別の実施形態ではC6~C22アルキルまたはアルケニルであり、さらに別の実施形態ではC8~C20アルキルまたはアルケニルであり、さらにまた別の実施形態ではC10~C14アルキルまたはアルケニルであり、R1は独立してC1~C4アルキル、例えばメチルまたはエチルであり、別の実施形態ではメチルであり、nは少なくとも12であり、最大で25であり、別の実施形態では最大で20であり、さらに別の実施形態では最大で17であり、X-は陰イオン、例えばハロゲン化物またはメチルスルフェートであるを有することができる。一態様では、R=C12~14、R1=メチル、n=15およびX-は塩化物などの許容可能な陰イオンである。別の実施形態では、第2の界面活性剤は、両性の第2の界面活性剤である。このような界面活性剤の一部類は、以下の式式中、R=C6~C22ヒドロカルビルであり、好ましくは直鎖または分岐のC6~C22アルキルまたはアルケニルであり、より好ましくは直鎖または分岐のC8~C20アルキルまたはアルケニルであり、別の実施形態では分岐のC8またはC9であり、nは1~4の整数であり、別の実施形態では2~3であり、別の実施形態では2であるのものである。有利に使用される両性界面活性剤は、Ampholak登録商標YJH-40という商品名で販売されている。別の実施形態では、第2の界面活性剤は、0~2のPOおよび6~10のEOを伴う非イオン性C10~14アルコールである。別の実施形態では、本発明の組成物は、上記した第2の界面活性剤から選択される2種以上の第2の界面活性剤を含むことができる。さらに別の実施形態では、本発明の組成物は、少なくとも2種の第2の界面活性剤を含有しており、ここで、1つ目の第2の界面活性剤は以下の式R2OGp式中、R2およびGは上記で定義した通りであるを有するアルキルポリグルコシドであり、2つ目の第2の界面活性剤は、0~2のPOおよび6~10のEOを伴う非イオン性C10~14アルコールである。追加の界面活性剤第2の界面活性剤が陽イオン性の場合、本組成物は、陰イオン性界面活性剤を含むのが有利である。有用な陰イオン性界面活性剤には、分子構造中に約10~約20個の炭素原子および1つのスルホン酸基または硫酸エステル基を含有しているアルキル基を有する有機硫黄反応生成物の水溶性塩、とりわけアルカリ金属、アンモニウムおよびアルキロールアンモニウム例えばモノエタノールアンモニウムまたはトリエタノールアンモニウム塩が含まれる。用語アルキルには、アリール基のアルキル部位を含んでいる。合成界面活性剤のこの群の例は、アルキルスルフェート、特にタローオイルまたはココナッツオイルのグリセリドの還元により生成したものなどの高級アルコールC8~C18炭素原子を硫酸化することにより得られるものである。別の部類の有用な陰イオン性界面活性剤は、以下の水溶性塩:約8~約24個、別の実施形態では12~18個の炭素原子を含有しているパラフィンスルホネート、以下に限定されないが、C8~18アルコール例えばタローオイルおよびココナッツオイル由来のもののエーテルを含むアルキルグリセリルエーテルスルホネート、1分子あたり約1~約4単位のエチレンオキシドとアルキル基に約8~約12個の炭素原子を含有しているアルキルフェノールエチレンオキシドエーテルスルフェート、ならびに1分子あたり約1~約4単位のエチレンオキシドとアルキル基中に約10~約20個の炭素原子を含有しているアルキルエチレンオキシドエーテルスルフェートである。さらに別の部類の有用な陰イオン性界面活性剤には、脂肪酸基中に約6~20個の炭素原子およびエステル基中に約1~10個の炭素原子を含有しているα-スルホン化脂肪酸エステルの水溶性塩、アシル基中に約2~9個の炭素原子およびアルカン部分に約9~約23個の炭素原子を含有している2-アシルオキシ-アルカン-1-スルホン酸の水溶性塩、約12~24個の炭素原子を含有しているオレフィンスルホネートの水溶性塩、ならびにアルキル基中に約1~3個の炭素原子およびアルカン部分に約8~20個の炭素原子を含有しているベータ-アルキルオキシアルカンスルホネートが含まれる。有利に使用される陰イオン性界面活性剤の部類は、アルキルスルフェートおよび以下の式ROC2H4OxSO3-M式中、Rは、約10~約22個の炭素原子を有している、飽和または不飽和のアルキル鎖であり、このアルキル鎖の最長の直鎖部位は平均で15個以下の炭素原子であり、Mは化合物を水溶性にすることができる陽イオン、特にアルカリ金属、アンモニウムまたは置換アンモニウム陽イオンであり、xは0~約15であるのアルキルエーテルスルフェートである。本組成物の陰イオン性界面活性剤の成分は、洗剤組成物の重量基準で、上記のアルキルスルフェートおよび/またはアルキルエーテルスルフェートを、約5~約40、別の実施形態では約7~約36、さらに別の実施形態では約10~約25含む。他の好ましい陰イオン性界面活性剤には、以下に限定されないが、一級および二級の非エトキシ化C12~15アルキルスルフェートが含まれる。冷水での洗浄、すなわち約65°F未満の条件下では、こうしたエトキシ化および非エトキシ化アルキルスルフェートの混合物が特に有用である。アルキルスルフェートと、上記パラフィンスルホネート、アルキルグリセリルエーテルスルホネートおよびα-スルホン化脂肪酸エステルとの混合物もまた有用である。別の有用な陰イオン性界面活性剤の部類は、アルキルベンゼンスルホネートとして知られているものである。これらには、アルキル基が直鎖か分岐鎖の立体配置をしており、約9~約15個の炭素原子を含有しているアルキルベンゼンスルホネート、例えば、米国特許第2,220,099号および同第2,477,383号に記載されている種類のものが含まれ、どちらの特許も参照により本明細書に組み込まれている。本発明に有利に使用される陰イオン性界面活性剤は、AkzoNobelSurfaceChemistryLLCChicago、Illinoisによって、Witconate登録商標AOSという商品名で販売されている。本発明は、陰イオン性界面活性剤の選択によって限定されることはなく、公知の他の部類の陰イオン性界面活性剤もまた、本発明の文脈において有用に使用され得る。追加の成分当業者によって認識されるように、表面、特に硬表面のクリーニングに適した、本発明による水性組成物は、ビルダー、共ビルダー、錯化剤、充填剤、酵素、pH調節剤、親水化剤、香料、レオロジー改良剤、およびクリーニング配合物中で典型的に使用される他の構成要素などの追加の成分をさらに含んでもよい。ビルダー/錯化剤ビルダーは、炭酸ナトリウム、炭酸カリウム、炭酸水素ナトリウムまたは炭酸水素カリウムなどの炭酸アルカリまたは炭酸水素アルカリ、ケイ酸ナトリウムまたはメタケイ酸ナトリウムなどのケイ酸アルカリ塩、あるいはオルトリン酸ナトリウムなどのリン酸アルカリ塩とすることができる。錯体形成によって作用するアルカリビルダーは、例えばピロリン酸ナトリウムおよびトリポリリン酸ナトリウム、ならびにそれらの対応するカリウム塩である。有機性のビルダー/錯化剤の例は、ニトリロ三酢酸ナトリウムNa3NTA、エチレンジアミン四酢酸ナトリウムEDTA、ジエチレントリアミン五酢酸ナトリウム、1,3-プロピレンジアミン四酢酸ナトリウムおよびヒドロキシエチルエチレンジアミン三酢酸ナトリウムなどのアミノカルボン酸塩、ニトリロトリメチレンホスホネートなどのアミノポリホスホネート、有機ホスフェート、クエン酸塩などのポリカルボン酸塩、およびグルコン酸ナトリウムまたはグルコン酸カリウムなどのグルコン酸のアルカリ塩である。親水化剤親水化剤は、エタノール、n-またはi-プロパノール、ブタノール、エチレングリコールメチルエーテル、エチレングリコールエチルエーテル、エチレングリコールプロピルエーテル、エチレングリコールモノ-n-ブチルエーテル、ジエチレングリコールメチルエーテル、ジエチレングリコールエチルエーテル、プロピレングリコールメチルエーテル、プロピレングリコールエチルエーテル、プロピレングリコールプロピルエーテル、ジプロピレングリコールモノメチルエーテル、ジプロピレングリコールモノエチルエーテル、ジイソプロピレングリコールモノメチルエーテル、ジイソプロピレングリコールモノエチルエーテル、メトキシトリグリコール、エトキシトリグリコール、ブトキシトリグリコール、1-ブトキシエトキシ-2-プロパノール、3-メチル-3-メトキシブタノール、プロピレングリコールt-ブチルエーテル、アルコールとりわけ、C1~4アルカノール、グリコール、ポリエチレングリコールで、好ましくは100~100,000、とりわけ200~10,000の範囲の分子量を有する、ならびにソルビトールおよびマンニトールなどのポリオール、ならびに室温で液体のポリエチレングリコール、カルボン酸エステル、ポリビニルアルコール、エチレンオキシド/プロピレンオキシドブロックコポリマー、ならびに上記の混合物から選択されるのが好ましい。pH調節剤pH調節剤は、好ましくは炭酸ナトリウム、クエン酸、クエン酸ナトリウム、重炭酸塩ならびに/または水酸化ナトリウムおよび/もしくは水酸化カリウムなどのアルカリ水酸化物、ならびにEDTAもしくはGLDAのナトリウム塩などのキレートである。本組成物の好ましいpHは、アルカリ性である。好ましいpH範囲は10~12である。追加の溶媒本発明の組成物は、例えばエタノールもしくはイソプロパノールなどの低級C1~C6アルコール、またはグリコールモノブチルエーテルなどのグリコールエーテル溶媒などの有機溶媒を含んでもよい。一実施形態では、本組成物は、有機溶媒を最大で5wt、別の実施形態では最大で2wt、さらに別の実施形態では最大で1wt含む。本発明の組成物は、有機溶媒を含まなくてもよく、または本質的に含まなくてもすなわち、微量の有機溶媒しか含有していなくてもよい。組成物中の濃度本発明の組成物は、即時使用可能readytouseな配合物で提供することができ、または、典型的には水中に希釈して即時使用可能な配合物とするための濃縮物として提供することができる。さらに、即時使用可能な配合物における濃度は、目的に合致するよう調節してもよい。即時使用可能な組成物では、第1の非イオン性界面活性剤の濃度は、全組成物の重量に基づいて、一般に0.05wt~約10wt、第2の実施形態では0.1wt~10wt、別の実施形態では0.2~8wt、第4の実施形態では0.3~5wt、第5の実施形態では0.4~5wt、第6の実施形態では0.5~3wt、第7の実施形態では0.5~1.5wt、および第8の実施形態では0.5~1wtの任意の量である。即時使用可能な組成物中の第2の界面活性剤の濃度は、全組成物の重量に基づいて、一般に0.05wt~約10wt、別の実施形態では0.1wt~10wt、別の実施形態では0.2~8wt、別の実施形態では0.3~5wt、さらに別の実施形態では0.4~5wt、さらに別の実施形態では0.5~3wt、第7の実施形態では0.5~1.5wt、および第8の実施形態では0.5~1wtの任意の量である。本発明の組成物では、第1の非イオン性界面活性剤と第2の界面活性剤との重量比は、約80:20~約20:80、別の実施形態では約70:30~約30:70、第3の実施形態では約60:40~約40:60の範囲にある。代表的組成物では、重量比は、そのままのものの基準で約50:50であるAG6206の場合、活性剤actives基準での理想的な比は、約60:40である。他の第2の界面活性剤の場合、最適比は異なることがあるが、50:50が配合物を評価するための妥当な出発点である。透明な溶液を作製するために、第2の界面活性剤が十分存在しなければならず、これは、使用する特定の組合せに依存することになる。一方、クリーニング性能を得るためには、第1の界面活性剤が十分存在しなければならない比が第2の界面活性剤側に傾き過ぎる場合、その配合物は低ストリーキングになるが、クリーニングしないことになる。即時使用可能な組成物中の無機系ナノ粒子の濃度は、一般に約0.5wt~5wt、別の実施形態では0.5wt~4wt、さらに別の実施形態では0.5wt~3wt、さらにまた別の実施形態では0.5wt~2wtの範囲にある。全界面活性剤と無機系ナノ粒子との重量比は、典型的には、約80:20~約20:80、別の実施形態では約70:30~約30:70、さらに別の実施形態では約60:40~約40:60の範囲にある。代表的組成物では重量比は約50:50である。本発明の組成物は、硬表面をクリーニングするためのクリーニング組成物として使用することができる。特に、その低ストリーク性能のために、本発明の組成物は、窓、鏡、光沢のある木、光沢のあるタイル、御影石、セラミック、およびその他のものなど、クリーニング後に輝きのある外観を有するべき表面のクリーニングに適している。次に、以下の非限定的な実施例によって、本発明を例示する。脱油評価手順以下の手順に従って、クリーニング試験用の汚れを調製する。残留物を、ディーゼル機関車エンジンからこすり落とす。ピストンを磨き直すために取り除いた後に、エンジンブロックに残る黒い油状の残留物がある。より良い名称がないので、この残留物を列車汚れtraindirtと称するが、これを取り除いて適切な容器に入れる。列車汚れ約9部を、1部の非洗剤性モーターオイルと混合する。適切な容器内でこの材料を保管し、クリーニング試験用の汚れとして使用する。装置:1.100mlおよび25mlのパイレックスビーカー2.分光光度計または反射率計ミノルタMinoltaCM-508D分光光度計などの物質の反射率の変化を正確に測定することができる任意の機器。3.1インチの絵画用筆4.散水ノズルを備えたシンク5.1×140×220mmの鋼板で、これに下塗り、ペンキ白塗り、および2層のラッカー塗りを行ったもの自動車表面と似たもの。手順:1.使用前に、パネルを洗剤で洗浄して次にIPAで清浄し乾燥させる。2.印を付けた区域に分光光度計を設置し、基準読取値basereadingを読み取るΔLB、ΔaBまたはΔbBとして印す-基準読取値。3.上記クリーニング試験用の汚れを、筆を用いて試験用パネルに施用し、次に、できるだけ均一な被覆が得られるように、キムワイプを用いてその汚れを表面全体にならす。次に、このプレートを少なくとも4時間静置した後、試験する。4.この汚れたパネルの印を付けた区域に分光光度計を設置し、汚れ読取値を読み取るΔLs、ΔasまたはΔbsとして印す-汚れ読取値。5.試験溶液100mlを調製し、この溶液を必要に応じて希釈する。6.希釈した試験用クリーナー各々20mlを、汚れたプレート上に注ぐ1枚のプレートあたり3箇所に溶液。対照溶液1:10に希釈した配合物D、組成については、以下を参照されたいを、プレート上の第4の位置に施用する。7.試験溶液を20秒間放置する。その後、低圧散水を使用してプレートをクリーニングする。プレートは、底部から上に向かってクリーニングし、乳化した染みを除去する。8.パネルを空気乾燥させる。印を付けた区域に分光光度計を設置し、最終読取値を読み取るΔLc、ΔacまたはΔbcとして印す-クリーニング後読取値。9.デルタ値を用い、パネルから除去した汚れの量をC.I.E.LabまたはLab標準色空間を使用して計算する。ΔΕ1は、基準読取値と汚れ読取値との間の色差である。ΔΕ2は、基準読取値とクリーニング後読取値との間の色差である。10.汚れ除去の百分率は、ΔΕ2とΔΕ1との間の差として、以下に示す通り計算する。11.各試験用配合物を3回繰り返して、標準偏差を計算する。しかし、1回の試験の標準偏差が15より大きい場合、その配合物は再試験して範囲外の点はどれも除外する。ある場合には、繰返し試験により、範囲外の点を示すことはなくなり、両データ一式を組み合わせる。対照溶液では、95±7の汚れ除去が得られるべきである。ある場合には、分光光度計によって定量化するのではなく、主観的評定をクリーニング性能に対して行った。上に概説した通りの手順に、ステップ7を含めてそこまで従った。この時点で、パネルを目視で検査し、評定をしてクリーニング性能を見積もった。評定の説明を以下に示す。すべての場合において、クリーニング性能はおおよそである。なし=目視不能、汚れ除去なし不良=約0~25の汚れ除去まずまず良好=約25~50の汚れ除去良好=約50~75の汚れ除去優秀=約75100の汚れ除去ストリーキング性能1.きれいな15cm’’×15cmのガラス製鏡タイルを用意し食器手洗い用洗剤溶液によって完全に洗浄した後、脱イオン水で洗浄し、次にエタノールで拭き乾燥させる、ベンチに水平に寝かせる。2.Bounty登録商標ペーパータオル1枚を、半分に4回折り重ね、ハンドルとして使用するために、上縁部にバインダークリップを取り付ける。3.マイクロピペットを使用して、タイルの中央の上縁部内側ちょうどに、細い線で200μlの試験溶液を施用するこの目的は、結局、該溶液のストライプによってタイルの中央3分の1を覆うことである。4.上記ペーパータオルによって、3サイクルでタイル全体にわたって溶液をふく実験者の方向に1回および実験者から離れる方向に1回、これを1サイクルとする。5.タイルを取り上げ、溶液のストライプがどのように乾燥するか速い、遅い、均等、縁部から内側へ、などを観察する。完全に乾燥すると、0~4の尺度でどのようにストリークしているかを評価する0は本質的にストリークがなく例えば、WindexOriginal、1:10に希釈した配合物Dは4を与えるストリーキングが非常にひどい。Berol登録商標226SA9、エチレンジアミン四酢酸EDTA409、TKPPピロリン酸四カリウム4を水で100になるようにし、これを、試験前に、1部の溶液対9部の水すなわち1:10で希釈したもの。これが、本発明者らの高効率的な実験室標準脱油剤である。クリーニングおよびストリーキング性能について試験した組成物を、表2および表3に報告する。表中に報告している百分率はそのままの製品に関するものであり、溶媒およびまたは希釈剤が存在するための補正はしていない。表1では、報告した比較例はすべて、ビルダーとして1のDissolvine登録商標100-Sを含有している配合物である。表2に報告した配合物はすべて、ビルダーの他に、追加の構成要素を2つしか含有していない。試験したこれらの多数の例の中で、低ストリーキングおよび優れたクリーニングを生じる組合せは存在しなかったことが、結果を見ると明らかである。この場合、ストリーキングが低いほどより優れているので、スコア0が最も好ましい。実際、ほとんどの場合、クリーニングとストリーキングの関係は逆である。したがって、優れたクリーニングはストリーキングスコア2以上を伴う傾向があり、ほとんどの場合、3または4のストリーキングが観察された。最良のストリーキングを有する配合物は、クリーニングが不良である傾向があったこともまた明白である。ストリーキングについて0または1のスコアとなった配合物はクリーニングが不良であったか、一つの場合で、例ABがまずまず良好なクリ-ニングを示した。この表は、本発明の対象を使用することなく、ストリーキングが低く優れたクリーニングを示す配合物を調製する難しさを例示している。クリーニングおよびストリーキングの目標は満たしていないにもかかわらず、この表から得られる情報は、ストリーキングの問題を理解する上で重要であった。実施例AからFの結果を比較する。この場合、本発明者らは、CPP≦0.85を有する界面活性剤4の性能に着目している。この製品のクリーニング性能は優れているが、ストリーキングは非常に不良であることは明白である。これを実施例GからPの結果と比較する。これらの実施例は、配合物中におけるBindzil登録商標CC30の濃度の増加の効果を示している。Bindzil登録商標CC30は、本質的にもともとストリーキングが低いことは明らかである。4までの濃度で、ストリーキングは非常に低かった。しかし、より高い濃度レベルでは、ストリーキングがよりはっきりとしてくる。本試験では、Bindzil登録商標CC30は、クリーナーとしての働きは非常に不良であることも明らかである。比較例QからYは、CPP≦0.85を有する界面活性剤6の性能を示している。総合的なストリーキング性能は、界面活性剤4実施例AからFと比べると、ずいぶん良好であることは明白である。第2の界面活性剤は、高濃度でさえ非常に不良な洗浄力を示し得ることもまた明白である。界面活性剤にBindzil登録商標CC30を添加すると、ストリーキングが改善される。実施例BとACとを比較する。界面活性剤4を0.5含有している配合物は、4という不良なストリーキングスコアを有した。実施例ACにおいて、界面活性剤4に0.5のBindzil登録商標CC30を添加することにより、ストリーキングスコアが4から2に改善した。同様の比較例を行うことができ、同じ界面活性剤の濃度において、Bindzil登録商標CC30を添加すると、ストリーキングスコアが改善されることが示された。ナノ粒子の添加によってストリーキングを改善することはできるものの、0という理想的なスコア、または0ほど好ましくはないがストリーキングスコア1にさえ導くことはできないことに留意されたい。実施例BE~BIは、2つの界面活性剤を含有しているがナノ粒子は含有していない組成物の結果を示している。低ストリーキングおよび優れたクリーニングという両方の性能の特質が、2つの構成要素の組合せによっては満たされ得ないことが、これらの結果から明白である。表3は、本発明の要素を実証する、より複雑な配合物に関する比較例を含んでいる。低ストリーキングおよび優れたクリーニングを示す配合物には、最低3つの構成要素を必要とすることが、表2の結果の検討で明らかである。比較例CAは、第1の界面活性剤を含有していないので、クリーニング性能は不良である。実施例CAに少量の洗浄性界面活性剤を添加することにより、低ストリーキングおよび優れたクリ-ニングの両方を示す配合物CBが得られた。配合物CCもまた、良好なクリーニングおよび低ストリーキングを有した。望ましい性能を得るためには、3つの成分のバランスが重大であることが、実施例CDから明らかである。実施例CDとCCを比較する。差異は少量の洗浄性界面活性剤であるが、ストリーキング性能に関する影響は重大である。添付の表には、3つの成分の存在が重要であり、その3つの成分の比も同様に重要であることを示す、多数の実施例が存在している。データは、先行技術の組成物と比較すると、本発明の組成物の性能が改善されていることを示している。臨界充填パラメーターCPPは以下のように定義し、式中、vtailは疎水性尾部の体積であり、ltailは疎水性尾部の長さであり、a0は頭部基の面積である。1つの界面活性剤の形状を決定するために、Discover登録商標inMaterialsStudioMaterialsStudiov4.3.0.0.Copyright2008、AccelrysSoftwareInc.という分子モデリングモジュールを使用してモデル化した。界面活性剤は、原子を定義し、かつpcff力場を使用した結合の調和ポテンシャルを仮定することによってモデル化する。この力場は、CFF91に基づいて開発された。この種のモデリングに関するさらなる詳細は、AllenおよびTildesleyによる研究1MPAllenDJTildesleyComputerSimulationofLiquidsOxfordUniversityPressに見ることができる。界面活性剤の分子構造の局所エネルギー最小値を見出すために、Discover登録商標を使用し、この最小化のための出発点は尾部の拡張立体配置であった。最小化後、CPPを計算するために必要な3つのパラメーター、すなわち、vtail疎水性尾部の体積、ltail疎水性尾部の長さ、およびa0頭部基の面積を決定することができる。純粋な化学物質でないこうした材料の場合、CPPは一連のものの主要な同族体各々について計算し、その成分のモル分率に基づいてCPPを見積もった。"